(57)【特許請求の範囲】
【請求項１】
(i)粘着主剤、(ii)紫外線硬化樹脂、及び(iii)光イニファーターからなる光重合開始剤を配合してなる紫外線架橋型感圧接着剤組成物であって、前記光イニファーターからなる光重合開始剤が、分子内にジチオカルバメート基を有する化合物である紫外線架橋型感圧接着剤組成物。
【請求項２】
前記粘着主剤１００重量部に対して、前記紫外線硬化樹脂０．０５〜５０重量部を含有する請求項１記載の紫外線架橋型感圧接着剤組成物。
【請求項３】
前記紫外線硬化樹脂１００重量部に対して、前記分子内にジチオカルバメート基を有する化合物１〜１００重量部を含有する請求項１又は２記載の紫外線架橋型感圧接着剤組成物。
【請求項４】
前記粘着主剤が、（メタ）アクリル酸エステル共重合体からなる請求項１〜３のいずれか１項に記載の紫外線架橋型感圧接着剤組成物。
【請求項５】
支持体又は剥離シート上に、請求項１〜４のいずれか１項に記載の紫外線架橋型感圧接着剤組成物からなる薄膜を形成し、紫外線照射してなる感圧接着剤シート。
【請求項６】
支持体又は剥離シート上に、請求項１〜４のいずれか１項に記載の紫外線架橋型感圧接着剤組成物からなる薄膜を形成した後、紫外線照射することを特徴とする感圧接着剤シートの製造方法。
【発明の詳細な説明】
【０００１】
【発明の属する技術分野】
本発明は、紫外線架橋型感圧接着剤組成物及び感圧接着剤シートに関する。
【０００２】
【従来の技術】
通常感圧接着剤は主剤単独では凝集力に乏しく、凝集力を増加させるためには架橋剤を添加して架橋することが行われている。しかし、汎用されている加熱タイプの架橋剤は、反応終了までに数日〜十数日のエージング期間が必要である。これに対し、紫外線架橋型感圧接着剤は紫外線照射後に瞬間的に架橋反応が完了するため、エージングの必要がなく作業性に優れるが、従来の紫外線架橋型感圧接着剤では、凝集力が高まる反面、紫外線照射により著しく粘着力が低下してしまうため、粘着力と凝集力のバランスをとることが困難である。また、従来の紫外線架橋型感圧接着剤は、紫外線硬化樹脂の添加量だけではなく、光重合開始剤の添加量によってもその物性が変化する傾向があり、安定した物性を得るための制御が難しかった。更に、従来の紫外線架橋型感圧接着剤は、光重合開始剤の開裂により生じる揮発性有機物に起因する臭気等の問題がある。
【０００３】
【発明が解決しようとする課題】
本発明は、紫外線照射により架橋して高い粘着力と凝集力を示し、かつ、配合する光重合開始剤の添加量による物性が安定し、更に、架橋反応において揮発性有機物の発生が少ない低臭気性の紫外線架橋型感圧接着剤組成物、及び該紫外線架橋型感圧接着剤組成物を用いた感圧接着剤シートを提供することを目的とする。
【０００４】
【課題を解決するための手段】
本発明は、以下の発明を包含する。
（１）(i)粘着主剤、(ii)紫外線硬化樹脂、及び(iii)光イニファーターからなる光重合開始剤を配合してなる紫外線架橋型感圧接着剤組成物。
（２）前記光イニファーターからなる光重合開始剤が、分子内にジチオカルバメート基を有する化合物である前記（１）に記載の紫外線架橋型感圧接着剤組成物。
（３）前記粘着主剤１００重量部に対して、前記紫外線硬化樹脂０．０５〜５０重量部を含有する前記（１）又は（２）に記載の紫外線架橋型感圧接着剤組成物。
（４）前記紫外線硬化樹脂１００重量部に対して、前記光重合開始剤１〜１００重量部を含有する前記（１）〜（３）のいずれかに記載の紫外線架橋型感圧接着剤組成物。
（５）前記粘着主剤が、（メタ）アクリル酸エステル共重合体からなる前記（１）〜（４）のいずれかに記載の紫外線架橋型感圧接着剤組成物。
（６）支持体又は剥離シート上に、前記（１）〜（５）のいずれかに記載の紫外線架橋型感圧接着剤組成物からなる薄膜を形成し、紫外線照射してなる感圧接着剤シート。
（７）支持体又は剥離シート上に、前記（１）〜（５）のいずれかに記載の紫外線架橋型感圧接着剤組成物からなる薄膜を形成した後、紫外線照射することを特徴とする感圧接着剤シートの製造方法。
【０００５】
【発明の実施の形態】
以下、本発明の紫外線架橋型感圧接着剤組成物、並びに感圧接着剤シート及びその製造方法について詳細に説明する。
【０００６】
本発明の紫外線架橋型感圧接着剤組成物は、(i)粘着主剤、(ii)紫外線硬化樹脂、及び(iii)光イニファーターからなる光重合開始剤を配合してなる。
本発明において成分(i)として用いる粘着主剤としては特に限定されず、例えば、ゴム系粘着剤、アクリル系粘着剤、シリコーン系粘着剤等が挙げられるが、なかでもアクリル系粘着剤が好ましい。アクリル系粘着剤を用いることにより、感圧接着剤シートの耐候性を良好に維持することができる。
【０００７】
アクリル系粘着剤としては、粘着性を与える主モノマーに、必要に応じて、接着性や凝集力を与えるコモノマー、接着性改良等のための官能基含有モノマー（モノエチレン性不飽和モノマー）等を共重合してなる（メタ）アクリル酸エステル共重合体が用いられる。
【０００８】
主モノマーとしては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル、アクリル酸メトキシエチル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステルが挙げられ、これらのものを１種のみ又は２種以上を併用することができる。
コモノマーとしては、例えば、アクリル酸メチル、メタクリル酸メチル、メタクリル酸エチル、酢酸ビニル、プロピオン酸ビニル、ビニルエーテル、スチレン、アクリロニトリル、メタクリロニトリル等のビニル基含有化合物が挙げられる。
【０００９】
官能基含有モノマーとしては、例えば、アクリル酸、メタクリル酸、クロトン酸、マレイン酸、フマル酸、イタコン酸等のカルボキシル基含有モノマー、２−ヒドロキシエチル（メタ）アクリレート、２−ヒドロキシプロピル（メタ）アクリレート、４−ヒドロキシブチル（メタ）アクリレート、Ｎ−メチロールアクリルアミド、アリルアルコール等のヒドロキシル基含有モノマー、ジメチルアミノエチル（メタ）アクリレート、ジエチルアミノエチル（メタ）アクリレート、ジメチルアミノプロピル（メタ）アクリレート等の三級アミノ基含有モノマー、アクリルアミド、メタクリルアミド等のアミド基含有モノマー、Ｎ−メチル（メタ）アクリルアミド、Ｎ−エチル（メタ）アクリルアミド、Ｎ−メトキシメチル（メタ）アクリルアミド、Ｎ−エトキシメチル（メタ）アクリルアミド、Ｎ−ｔ−ブチルアクリルアミド、Ｎ−オクチルアクリルアミド等のＮ−置換アミド基含有モノマー、グリシジルメタクリレート等のエポキシ基含有モノマーが挙げられる。
【００１０】
これらのモノマーを用いることにより、粘着性や凝集性及び耐久性に優れた感圧接着剤シートを得ることができる。更に、モノマーの組合せや組成の選択により、用途に応じた品質、特性を備える種々の感圧接着剤シートを製造することができる。
【００１１】
（メタ）アクリル酸エステル共重合体の重量平均分子量は、特に限定されないが、１０万〜３００万が好ましく、３０万〜１５０万がより好ましい。（メタ）アクリル酸エステル共重合体の分子量が小さ過ぎると、粘着剤の粘着力や凝集力が劣る場合があり、一方、分子量が大き過ぎると粘着剤が硬くなり、粘着性や濡れ性が不十分となる場合がある。
【００１２】
また、（メタ）アクリル酸エステル共重合体のガラス転移点（Ｔｇ）は、特に限定されないが、−２０℃以下であるのが好ましい。ガラス転移点が−２０℃を超える場合、使用温度によっては粘着剤が硬くなり粘着性を維持できなくなることがある。
以上のような粘着主剤としては、架橋型のものを使用することができる。
【００１３】
本発明の紫外線架橋型感圧接着剤組成物には、架橋剤を添加することができる。架橋剤を添加することにより、接着剤層と支持体との密着性をより向上させることができる。架橋剤としては、例えばエポキシ系化合物、イソシアナート系化合物、金属キレート化合物、金属アルコキシド、金属塩、アミン化合物、ヒドラジン化合物、アルデヒド系化合物等が挙げられ、粘着主剤の有する官能基に応じて適宜選択される。この場合、架橋剤による架橋反応と、紫外線照射により誘起される架橋反応との両者が進行するが、全体としてエージングは紫外線による架橋反応にほぼ依存することとなる。
【００１４】
本発明において成分(ii)として用いる紫外線硬化樹脂としては、紫外線の照射により、分子鎖の成長や架橋反応が誘起され硬化する性質を有する多官能（メタ）アクリル系モノマー又はオリゴマーが挙げられる。
このような成分を含むことにより、感圧接着剤組成物は硬化に必要なエネルギー以上のエネルギーを有する紫外線が照射されない限り、硬化反応が速く進行することはないため、感圧接着剤組成物のポットライフが長くなり作業性が向上する。
【００１５】
このような多官能（メタ）アクリル系モノマー又はオリゴマーとしては、例えば、ヘキサンジオールジ（メタ）アクリレート、エチレングリコールジ（メタ）アクリレート、プロピレングリコールジ（メタ）アクリレート、ペンタエリスリトールトリ（メタ）アクリレート、トリメチロールプロパントリ（メタ）アクリレート、ジペンタエリスリトールヘキサ（メタ）アクリレート、ウレタンアクリレート、エポキシアクリレート、ポリエステルアクリレート等が挙げられ、これらを１種又は２種以上を混合して用いてもよい。
【００１６】
更に、これらの多官能（メタ）アクリル系モノマー又はオリゴマーは、（メタ）アクリロイル基を有する反応性モノマー又はオリゴマーを含むものが好ましく、（メタ）アクリロイル基を２以上有するものがより好ましい。
また、前記紫外線硬化樹脂としては、側鎖に（メタ）アクリロイル基を有するアクリル系ポリマーを用いることもできる。
前記紫外線硬化樹脂を用いることにより、網目構造の形成が良好に行われ、粘着剤の凝集性が向上し、優れた粘着性を有する感圧接着剤シートを得ることができる。
【００１７】
本発明の感圧接着剤組成物は紫外線硬化樹脂を粘着主剤１００重量部に対し０．０５〜５０重量部含むことが好ましく、１〜３０重量部含むことが更に好ましい。紫外線硬化樹脂の量が少な過ぎると、紫外線照射による硬化性が不足し、凝集力が十分に得られない場合がある。一方、多すぎると感圧接着剤組成物が硬くなり過ぎて粘着力が低下するおそれがある。
【００１８】
また、本発明の感圧接着剤組成物には、成分(iii)として光イニファーターからなる光重合開始剤が配合されている。
本発明において成分(iii)として用いる光イニファーターからなる光重合開始剤は、紫外線照射によりリビングラジカル重合開始能を発揮するものであれば特に制限はないが、分子内にジチオカルバメート基を有する化合物が好ましい。
【００１９】
前記ジチオカルバメート基とは、次式（Ｉ）：
【化１】
0004823436.tif 000002
（式中、Ｒ1及びＲ2は、同一でも異なっていてもよく、それぞれ水素原子又は置換もしくは非置換の炭化水素基を表し、また、Ｒ1及びＲ2は、連結して、置換もしくは非置換の２価の炭化水素基を表してもよい。）
で示される基をいう。
【００２０】
前記式（Ｉ）においてＲ1又はＲ2で表される炭化水素基としては、例えば、メチル基、エチル基、プロピル基、イソプロピル基、ブチル基、イソブチル基、s-ブチル基、t-ブチル基、ペンチル基、ヘキシル基、ヘプチル基、オクチル基、ノニル基、デシル基等の炭素数１〜１０のアルキル基；シクロプロピル基、シクロブチル基、シクロペンチル基、シクロヘキシル基、シクロヘプチル基等の炭素数３〜１０のシクロアルキル基；シクロペンチルメチル基、シクロヘキシルメチル基、シクロペンチルエチル基、シクロヘキシルエチル基等の炭素数４〜１０のシクロアルキル−アルキル基；フェニル基、１−ナフチル基、２−ナフチル基等のアリール基；ベンジル基、１−ナフチルメチル基、２−ナフチルメチル基、２−フェニルエチル基、１−フェニルエチル基等のアラルキル基が挙げられる。
前記式（Ｉ）においてＲ1及びＲ2で表される２価の炭化水素基としては、例えば、炭素数２〜１０のアルキレン基、炭素数７〜１０の芳香環含有二価炭化水素基（例えば、キシリレン基、ｏ−ビフェニレン基）が挙げられる。
【００２１】
前記の１価又は２価の炭化水素基は、例えば、メトキシ基、エトキシ基、プロポキシ基、ブトキシ基等の炭素数１〜４のアルコキシ基；ベンジルオキシ基、1-ナフチルメトキシ基、2-ナフチルメトキシ基、2-フェニルエトキシ基、1-フェニルエトキシ基等のアラルキルオキシ基；ホルミル基、アセチル基、プロピオニル基、ブチリル基等の炭素数１〜４のアシル基；ベンゾイル基、トルオイル基、ナフトイル基等の芳香族アシル基；炭素数１〜４のアルキル基でモノ又はジ置換されていてもよいアミノ基；メトキシカルボニル基、エトキシカルボニル基等の炭素数２〜５のアルコキシカルボニル基；メチレンジオキシ基、エチレンジオキシ基等の炭素数１〜４のアルキレンジオキシ基；ヒドロキシメトキシ基、ヒドロキシエトキシ基、ヒドロキシプロポキシ基、ヒドロキシブトキシ基等の炭素数１〜４のヒドロキシアルコキシ基等から選ばれる１以上の置換基で置換されていてもよい。
【００２２】
本発明に用いる光重合開始剤としては、例えば特開昭６３−２７８９１０号公報、特開平４−２２７６１５号公報等に記載のものが挙げられる。
これらのうち、いわゆるＡ−Ｂ型（非対称型）、Ａ−Ａ型（対称型）のうち、Ａ−Ｂ型が好ましい。
【００２３】
Ａ−Ｂ型光重合開始剤としては、例えば次式(II)：
【化２】
Ｒ3−ＤＴＣ    (II)
（式中、ＤＴＣは前記式（Ｉ）で示されるジチオカルバメート基を表し、Ｒ3は有機基を表す。）、
次式(III)：
【００２４】
【化３】
ＤＴＣ−Ｒ4−ＤＴＣ    (III)
（式中、ＤＴＣは前記式（Ｉ）で示されるジチオカルバメート基を表し、Ｒ4は２価の有機基を表す。）
又は次式(IV)：
【００２５】
【化４】
Ｒ5−（ＤＴＣ）n    (IV)
（式中、ＤＴＣは前記式（Ｉ）で示されるジチオカルバメート基を表し、ｎは３又は４を表し、Ｒ5はｎ価の有機基を表す。）
で示される化合物が挙げられる。
【００２６】
前記式(II)〜(IV)で示される化合物は、それぞれ発生する活性種が異なる非対称型光イニファーターである。
前記式(II)においてＲ3で表される有機基としては、前記式（Ｉ）においてＲ1又はＲ2で表される置換もしくは非置換の炭化水素基と同様の基、及び複素環基、又は複素環基で置換された炭素数１〜４のアルキル基が挙げられる。前記複素環基又は複素環基で置換されたアルキル基における複素環基としては、例えばベンゾチアゾリル基が挙げられる。
【００２７】
前記式(III)においてＲ4で表される２価の有機基としては、前記式（Ｉ）においてＲ1及びＲ2で表される置換もしくは非置換の２価の炭化水素基と同様の基、及び２価の複素環基、又は複素環を含有する２価の有機基が挙げられる。
【００２８】
前記式(II)で示される化合物としては、例えばジメチルジチオカルバミン酸ｎ−ブチル、ジチオカルバミン酸ベンジル、メチルジチオカルバミン酸ベンジル、ジメチルジチオカルバミン酸ベンジル、エチルジチオカルバミン酸ベンジル、ジエチルジチオカルバミン酸ベンジル、ジエチルジチオカルバミン酸２−ベンゾチアゾリルが挙げられる。
【００２９】
前記式(III)で示される化合物としては、例えばｐ−キシリレンビス（ジチオカルバメート）、ｐ−キシリレンビス（Ｎ，Ｎ−ジエチルジチオカルバメート）、ｐ−キシリレンビス（Ｎ−メチルジチオカルバメート）、ｐ−キシリレンビス（Ｎ，Ｎ−ジメチルジチオカルバメート）、ｐ−キシリレンビス（Ｎ，Ｎ−ジエチルジチオカルバメート）、ｐ−キシリレンビス（Ｎ−カルバゾリルジチオカルバメート）、エチレンビス（Ｎ，Ｎ−ジエチルジチオカルバメート）（１，２−ビス（Ｎ，Ｎ−ジエチルチオカルバモイルチオ）エタン）、エチレンビス（Ｎ，Ｎ−ジメチルジチオカルバメート）（１，２−ビス（Ｎ，Ｎ−ジメチルチオカルバモイルチオ）エタン）が挙げられる。
【００３０】
前記式(IV)で示される化合物としては、例えば１，２，３−プロパントリイルトリス（Ｎ，Ｎ−ジメチルジチオカルバメート）（１，２，３−トリス（Ｎ，Ｎ−ジメチルチオカルバモイルチオ）プロパン）、１，２，４，５−テトラキス（Ｎ，Ｎ−ジエチルチオカルバモイルチオメチル）ベンゼンが挙げられる。
【００３１】
光重合開始剤(iii)の配合量は、前記紫外線硬化樹脂１００重量部に対して、通常１〜１００重量部、好ましくは５〜５０重量部である。光重合開始剤が少なすぎる場合、紫外線の照射による硬化性の向上を十分に図ることができない場合がある。一方、多すぎる場合、硬化性の更なる向上がみられず、粘着剤層の保持力が損なわれる等のおそれがある。また、過剰な添加によりコスト高になるため実用的ではない。
【００３２】
更に、本発明の感圧接着剤組成物には必要に応じて、紫外線吸収剤、軟化剤（可塑剤）、硬化促進剤、充填剤、老化防止剤、粘着付与剤、顔料、染料、カップリング剤等の各種添加剤等を添加することができる。
粘着付与剤としては、例えば、ロジン及びその誘導体、ポリテルペン、テルペンフェノール樹脂、クマロン−インデン樹脂、石油系樹脂、スチレン樹脂、キシレン樹脂等が挙げられる。
軟化剤としては、例えば、液状ポリエーテル、グリコールエステル、液状ポリテルペン、液状ポリアクリレート、フタル酸エステル、トリメリット酸エステル等が挙げられる。
【００３３】
本発明の感圧接着剤シートの製造方法は、支持体又は剥離シート上に、前記紫外線架橋型感圧接着剤組成物からなる薄膜を形成した後、紫外線照射することを特徴とする。
これにより、粘着主剤を加熱による架橋反応のみによって硬化させる場合と異なり、硬化速度が速く、常温常圧等の穏やかな条件下でも硬化を速やかに行うことができる。したがって、感圧接着剤組成物を塗工した後、シーズニングとして何日間も放置する必要がなく、直ちに次工程に移行することができ、製造工程の迅速化を図ることができる。
【００３４】
例えば、本発明の製造方法によれば、紫外線の照射後、直ちに粘着剤層中に架橋構造が形成され、粘着力、凝集力が十分に安定するため、感圧接着剤シートを製造後、すぐに裁断等の加工を施しても、粘着剤が浸み出してカッターに付着したり、感圧接着剤シート同士がくっつく等の問題が生じることがない。更に、感圧接着剤シートを段積みしたり、ロール状に巻き取って保管した場合にも粘着剤が浸み出す等の不都合がなく、取扱性が向上する。
【００３５】
次に、本発明の感圧接着剤シートの製造方法について説明する。
まず、感圧接着剤組成物を支持体の表面に塗工する。感圧接着剤組成物を支持体上へ塗工する方法としては特に限定されず、例えばロールナイフコーター、ダイコーター、ロールコーター、バーコーター、グラビアロールコーター、リバースロールコーター、ディッピング等の方法が挙げられる。
感圧接着剤組成物層の厚さは、乾燥状態で１〜２００μｍ程度が好ましく、１０〜６０μｍ程度がより好ましい。
【００３６】
次に、感圧接着剤組成物層を乾燥させた後、紫外線を照射することにより感圧接着剤組成物を硬化させ、粘着剤層を形成する。
このとき、紫外線は感圧接着剤組成物層に直接照射してもよく、紫外線を透過可能な材料からなる支持体を介して照射してもよい。
紫外線の光源としては、例えば、低圧水銀灯、高圧水銀灯、メタルハライドランプ、アーク灯、ガリウムランプ等を用いることができる。紫外線照射量は、通常５０〜１０００ｍＪ／ｃｍ2、好ましくは１５０〜６００ｍＪ／ｃｍ2である。
【００３７】
また、本発明の感圧接着剤シートは転写法により製造することができる。この場合、転写体として剥離シートを用い、該剥離シートの離型処理が施された面に感圧接着剤組成物を付与する。これを乾燥させ、次いで感圧接着剤組成物層を支持体に転写した後、上記の場合と同様、紫外線を照射することにより硬化させて粘着剤層を形成し、感圧接着剤シートを製造する。
転写法の場合、紫外線は剥離シート上の感圧接着剤組成物に直接照射してもよいし、剥離シートを貼着した状態で、支持体及び剥離シートの少なくともいずれか一方を介して照射してもよい。
【００３８】
剥離シートへの感圧接着剤組成物の付与方法については、前記の支持体に直接塗工する方法と同様の方法が挙げられるが、特に限定されるものではない。
このように、本発明の製造方法により製造される感圧接着剤シートは、例えば、支持体と、粘着剤層と、必要に応じて該粘着剤層に貼着された剥離シートとから構成されている。
支持体は、粘着剤層を支持する機能を有する。
【００３９】
このような支持体としては、特に限定されないが、例えば、ポリエチレンテレフタレート（ＰＥＴ）のようなポリエステル、ポリ塩化ビニル、ポリプロピレン（ＰＰ）、ポリアクリレート、ポリウレタン、ポリカーボネート、ポリアミド、トリアセチルセルロース（ＴＡＣ）等の樹脂で構成されたものや、紙、織布、不織布、金属箔、ガラス等が挙げられる。
前記支持体の厚さは、通常６〜３００μｍ、好ましくは１２〜２００μｍである。
【００４０】
また、支持体を介して紫外線を照射して粘着剤層を形成する場合、支持体はかかる紫外線を透過可能であるものが好ましく、実質的に透明又は半透明（無色、有色を問わない）であることが好ましい。
更に、支持体は、種々の目的により表面に単層又は複数層の薄層を設けることができる。このような薄層としては、例えば保護層、易接着層、印刷・印字受容層、剥離剤層、ハードコート層、光反射層、反射防止層、遮光層等が挙げられる。
【００４１】
剥離シートは、公知のいずれのものも使用することができ、例えば、片面あるいは両面に剥離コート層、例えばシリコーン層が形成されたものを用いることができる。このような剥離シートの支持体としては、例えば、上質紙もしくはグラシン紙のような紙材や、ポリエチレン、ポリプロピレン、ポリエステル等よりなる樹脂フィルム等が挙げられる。
剥離シートを介して紫外線を照射する場合には、支持体と同様、紫外線を透過可能なものであることが好ましく、実質的に透明又は半透明（無色、有色を問わない）であることが好ましい。
【００４２】
以上、本発明の感圧接着剤シートの製造方法及び感圧接着剤シートについて説明したが、本発明はこれらに限定されるものではなく、例えば、上述のような片面感圧接着剤シートの他に、支持体シートの両面に粘着剤層を有する両面感圧接着剤シートであってもよく、また、粘着剤層を２枚の剥離シートあるいは両面剥離シートで保護したいわゆるノンキャリアタイプの両面感圧接着剤シートであってもよい。
【００４３】
本発明の感圧接着剤シートの粘着力（紫外線架橋後）は、その用途に応じて、強粘着力であっても、再剥離型の弱粘着力であってもよいが、汎用の感圧接着剤シート同様０．１Ｎ／２５ｍｍ以上、好ましくは０．５〜２０Ｎ／２５ｍｍである。
本発明の感圧接着剤シートは種々の用途に用いることができ、例えば粘着ラベル類、表面保護用フィルム、ウィンドウフィルム、偏光板用感圧接着剤シート、文房具類、医療用等に用いられる。
【００４４】
【実施例】
以下、実施例及び比較例により本発明を更に具体的に説明するが、これらは本発明の範囲を何ら制限するものではない。
なお、実施例及び比較例における各種物性及びその試験方法は、以下のとおりである。
【００４５】
（粘着力）
粘着力は、実施例及び比較例の感圧接着剤シートの作成７日後に、ＪＩＳ  Ｚ−０２３７に基づき、被着体をステンレス板（ＳＵＳ３０４）として測定した。
（保持力）
保持力は、実施例及び比較例の感圧接着剤シートの作成７日後に、ＪＩＳ  Ｚ−０２３７に基づき測定した。
【００４６】
（実施例１）
アクリル酸ｎ−ブチル９０重量部及びアクリル酸１０重量部からなる重量平均分子量１００万の共重合体（ガラス転移温度：−４４℃）の３０％トルエン溶液（固形分１００重量部）とトリメチロールプロパントリアクリレート（以下「ＴＭＰＴＡ」という。）２．０重量部の混合物に光重合開始剤としてｐ−キシリレンビス（Ｎ，Ｎ−ジエチルジチオカルバメート）（以下「ＸＤＣ」という。）を０．４重量部添加して紫外線架橋型感圧接着剤組成物を得た。この感圧接着剤組成物を、ポリエチレンテレフタレートフィルム（厚さ５０μｍ）に乾燥後の膜厚が２０μｍとなるように塗布乾燥し、紫外線透過性の剥離シート（リンテック社製、商品名ＳＰ−ＰＥＴ３８１１）と貼り合わせた後、剥離シート側より４５０ｍＪ／ｃｍ2で紫外線を照射して感圧接着剤層を架橋し、感圧接着剤シートを作成した。
【００４７】
（実施例２〜７、比較例１〜４）
感圧接着剤組成物の配合及び紫外線光量を表１に示すようにした他は、実施例１と同様にして感圧接着剤シートを作成した。なお、光重合開始剤としては、実施例２〜４ではＸＤＣ、実施例５〜７ではジエチルジチオカルバミン酸２−ベンゾチアゾリル（以下「ＤＡＢＥ」という。）、比較例１〜４では非光イニファーターである１−ヒドロキシシクロヘキシルフェニルケトン（以下「ＨＣＰＫ」という。）を用いた。
結果を表１に示す。
【００４８】
【表１】
0004823436.tif 000003
ＮＣ(non creep)：ズレなし
【００４９】
【発明の効果】
従来の紫外線架橋型感圧接着剤においては、紫外線照射により急激に粘着力が低下するため、粘着力と保持力（凝集力）のバランスを取ることが困難であるが、本発明の紫外線架橋型感圧接着剤組成物では照射に対する粘着力の低下が少なく、紫外線照射光量により粘着力、保持力のバランスをコントロールすることが可能である。また、本発明の紫外線架橋型感圧接着剤組成物で用いている光重合開始剤（光イニファーター）は、紫外線照射時における開始剤の開裂によって生じる開始剤切片が重合物の両末端に結合するため、開始剤分解物由来の揮発性有機物が少なくなり、低臭気性である。